СПОСОБ ИЗГОТОВЛЕНИЯ БАТАРЕИ ВЗАИМОСВЯЗАННЫХ СОЛНЕЧНЫХ ЭЛЕМЕНТОВ

1. Способ изготовления батареи взаимосвязанных солнечных элементов, содержащий этапы:
a) обеспечения на подложке (8) пакета (1) непрерывных слоев заданной толщины (t), причем пакет (1) слоев содержит верхний (2) и нижний (3) проводящие слои с расположенными между ними фотоактивным слоем (4) и полупроводящим слоем (6) с электронной проводимостью;
b) селективного удаления верхнего проводящего слоя (2) и фотоактивного слоя (4) для получения контактного канала (10), открывающего полупроводящий слой (6) с электронной проводимостью;
c) селективного нагрева пакета (1) слоев на первую глубину (d1) для получения первой подвергнутой нагреву зоны (12) на первом межцентровом расстоянии (s1) от контактного канала (10), при этом первая подвергнутая нагреву зона (12) преобразуется в по существу изолирующую область с по существу первой глубиной (d1) в пакете слоев, предоставляя тем самым локально повышенное удельное электрическое сопротивление пакету (1) слоев.
2. Способ по п. 1, дополнительно содержащий:
d) селективный нагрев пакета (1) слоев на вторую глубину (d2), меньшую заданной толщины (t), для получения второй подвергнутой нагреву зоны (14) на втором межцентровом расстоянии (s2) от контактного канала (10),
при этом вторая подвергнутая нагреву зона (14) преобразуется в по существу изолирующую область со второй глубиной (d2) пакета (1) слоев, предоставляя тем самым локально повышенное удельное электрическое сопротивление пакету 1 слоев вплоть до второй глубины (d2).
3. Способ по п. 2, при этом вторая глубина (d2) равна суммарной толщине верхнего проводящего слоя (2) и фотоактивного слоя (4).
4. Способ по п. 1 или 2, в котором этап (c) селективного нагрева содержит нагрев пакета (1) слоев в непрерывном режиме на первую глубину (d1) в течение первого заданного периода.
5. Способ по п. 1 или 2, при этом первая глубина (d1) равна заданной толщине (t).
6. Способ по п. 2 или 3, в котором этап (d) селективного нагрева содержит нагрев пакета (1) слоев на вторую глубину (d2) в непрерывном режиме в течение второго заданного периода.
7. Способ по п. 2 или 3, в котором этапы (c, d) селективного нагрева на первую и/или вторую глубину (d1, d2) содержат неаблятивное скрайбирование лазером в непрерывном режиме.
8. Способ по любому из пп. 1-3, в котором этап (b) селективного удаления верхнего проводящего слоя (2) и фотоактивного слоя (4) содержит нагрев упомянутых слоев в импульсном режиме в течение заданного периода пульсации.
9. Способ по любому из пп. 1-3, в котором этап (b) селективного удаления содержит абляцию лазером в импульсном режиме.
10. Способ по любому из пп. 1-3, дополнительно содержащий после этапов a), b) и c) этап e) нанесения электросоединительного элемента (16), по меньшей мере частично сплошным образом закрывающего контактный канал (10), первую подвергнутую нагреву зону (12) и верхний проводящий слой (2), наиболее отдаленный от контактного канала (10).
11. Способ по п. 10, в котором нанесение электросоединительного элемента (e) содержит нанесение печатью проводящего электросоединительного элемента с использованием печатной композиции, содержащей серебро, углерод, медь, алюминий и/или углеродные нанотрубки.
12. Способ по п. 2 или 3, в котором этапы селективного удаления (b) и селективного нагрева (c, d) на первую и вторую глубину (d1, d2) осуществляют одновременно.
13. Способ по п. 2 или 3, при этом ширина второй подвергнутой нагреву зоны (14) превышает ширину контактного канала (10), расположенного в пределах второй подвергнутой нагреву зоны (14).
14. Способ по любому из пп. 1-3, при этом каждый из двух проводящих слоев (2, 3) представляет собой полимерный слой, при этом фотоактивный слой (4) содержит органический материал.
15. Способ по любому из пп. 1-3, в котором подложка (8) представляет собой гибкую подложку, содержащую полимерную пленку.
16. Способ по любому из пп. 1-3, при этом каждая из первой и второй подвергнутых нагреву зон (12, 14) имеет ширину менее 100 нм.
17. Батарея тонкопленочных органических солнечных элементов, содержащая пакет (1) слоев заданной толщины (t), расположенный на гибкой подложке (8), причем пакет (1) слоев содержит верхний (2) и нижний (3) полимерные проводящие слои с расположенными между ними органическим фотоактивным слоем (4) и полупроводящим слоем (6) с электронной проводимостью;
по меньшей мере один контактный канал (10) в пакете (1) слоев, полностью простирающийся через верхний проводящий слой (2) и органический фотоактивный слой (4), причем контактный канал (10) имеет глубину меньше заданной толщины (t);
по меньшей мере одну первую подвергнутую нагреву зону (12), функционирующую как электроизолирующий барьер, расположенную на первом межцентровом расстоянии (s1) от упомянутого по меньшей мере одного контактного канала (10) и имеющую глубину, равную заданной толщине (t) пакета (1) слоев, и
по меньшей мере одну вторую подвергнутую нагреву зону (14), функционирующую как электроизолирующий барьер, расположенную на втором межцентровом расстоянии (s2) от упомянутого по меньшей мере одного контактного канала (10) и имеющую глубину, равную суммарной толщине верхнего проводящего слоя (2) и фотоактивного слоя (4), при этом:
каждая из первой и второй подвергнутых нагреву зон (12, 14) обеспечивает пакет (1) слоев повышенным удельным электрическим сопротивлением, и
по меньшей мере один электросоединительный элемент (16), по меньшей мере частично сплошным образом закрывающий упомянутый по меньшей мере один контактный канал (10), упомянутую по меньшей мере одну первую подвергнутую нагреву зону (12) и упомянутый верхний проводящий слой (2), наиболее отдаленный от упомянутого по меньшей мере одного контактного канала (10).
18. Батарея тонкопленочных органических солнечных элементов по п. 17, в которой ширина второй подвергнутой нагреву зоны (14) превышает ширину контактного канала (10), и контактный канал (10) расположен в пределах второй подвергнутой нагреву зоны (14) или прилегает к ней.